FR 2009166 A1 19700130 FR 6915625 A 19690514 69 15625 1 2009166 La présente invention concerne des compositions de verre et notamment de verre optique. On connaît bien et on utilise depuis de nombreuses années en optique des compositions de verre contenant des quantités varia-5 bles d'oxyde de plomb. Les normes de plus en plus exigeantes régissant les optiques d'instruments modernes ont imposé la mise au point de nouvelles compositions de verre optique dotées non seulement des propriétés optiques désirées, mais aussi de propriétés physiques améliorées. Bien qu'ils possèdent les propriétés opti-10 ques voulues, les verres au plomb n'ont pas toujours les propriétés physiques désirées, par exemple grande longévité et indices élevés de transmission lumineuse et de viscosité conjointement avec une bonne résistance à la dévitrification. La présente invention a pour but de proposer des compositions 15 de verre optique contenant du niobium qui, tout en ayant les mêmes propriétés optiques que les verres au plomb de qualité analogue, présentent de meilleures caractéristiques physiques. Elle a pour objet une composition de verre optique contenant, en pourcentages en poids ramenés au total de composition, 30 à40% 20 d'oxyde de bore (I^O^), 35 à 40 % d'oxyde de lanthanun (La^O^), 0,1 à 30 % d'oxyde de niobium (FbgO^), 0,1 à 15 % d'alumine OO^C^) et 0 à 10 % de zircone (Z1O2). Ces compositions de verre peuvent contenir ou non de la zircone, mais en contiennent de préférence un certain pourcentage. 25 Ce verre peut être fondu et recuit de manière classique. Il est doté d'un indice de réfraction élevé, de 1,7 à 1,75, et son pouvoir de dispersion réciproque "Ve" est de 45 à 50. On a porté ci-dessous à titre d'exemples certaines compositions particulières de verres suivant l'invention, ainsi quel'in-30 dice de réfraction (Ne) et que 1 "Indice v" (V"e) de chaque composition, ce dernier étant compris pour toutes les compositions entre 40 et 50. Composition en pourcentages en poids Exemple 1 Exemple 2 Exemple 3 Exemple 4 b2°3 55,45 35,32 37,85 36,79 L»203 46,22 40,86 44,93 42,35 Nt>2°5 10,19 10,55 6,46 7,68 A1205 7,19 8,09 10,75 10,22 Zr02 0,94 5,18 2,97 Ne 1,743.418 1,744.623 1,704.214 1,7.170 Ve 45,43 44,25 49,41 47,70 69 15625 2 2009166 REVENDICATIONS 1. Composition de verre optique, caractérisée en ce qu'elle contient, en pourcentages en poids ramenés au total de composition, 30 à 40,% d'oxyde de "bore (BgO^), 35 à 55 % d'oxyde de lan- 5 tiianun (La^^) t 0,1 à 30 % d'oxyde de niobium (lSb20^), 0,1 à 15 % d'alumine (Al20^) et 0 à 10 % de zircone (ZiK^) • 2. Composition selon la revendication 1, caractérisée en ce qu'elle contient 35,4-5 % d'oxyde de bore, 46,22 % d'oxyde de lan-thanuii, 10,19 % d'oxyde de niobium, 7,19 % d'alumine et 0,94 % de 10 zircone. 3. Composition selon la revendication 1, caractérisée en ce qu'elle contient 35,32 % d'oxyde de bores 40,86 % d'oxyde de lan-thanun, 10,55 % d'oxyde de niobium, 8,09 % d5alumine et 5,18 % de zircone. 15 4. Composition selon la revendication 1, caractérisée en ce qu'elle contient 37,85 % d'oxyde de bore, 44,93 % d'oxyde de lan-thanun, 6,46 % d'oxyde de niobium et 10,75 % d'alumine. 5* Composition selon la revendication 1, caractérisée en ce qu'elle contient 36,79 % d'oxyde de bore, 42,35 % d'oxyde de lan- 20 thanun, 7,68 % d'oxyde de niobium, 10,22 % d'alumine et 2,97 % de zircone.